(57)【要約】【課題】流体動圧軸受装置に組み込まれるロータハブの材料の歩留まり及び生産性を高める。【解決手段】ハブ一体軸９のハブ部３を焼結金属で形成することにより、ハブ部３を削り出しで形成する場合のように多量の切削屑が生じないため、ハブ部３の材料の歩留まり及び生産性が高められる。また、ハブ部３を焼結金属で形成することで、鍛造加工と比べて高い寸法精度で仕上げることができるため、後加工による加工量が低減され、生産性が向上する。【選択図】図３
2012225385.tif 000002
【特許請求の範囲】
【請求項１】
軸部と、前記軸部から外径に突出して設けられ、軸方向と直交する回転体搭載面を有するハブ部とを備え、前記軸部の外周面がラジアル軸受隙間に面する流体動圧軸受装置用のハブ一体軸であって、
少なくとも前記ハブ部が焼結金属で形成されたことを特徴とするハブ一体軸。
【請求項２】
前記軸部と前記ハブ部とが焼結拡散接合により固定された請求項１のハブ一体軸。
【請求項３】
前記軸部を機械加工品とした請求項２のハブ一体軸。
【請求項４】
前記軸部を、前記ハブ部とは別体の焼結金属品とした請求項２のハブ一体軸。
【請求項５】
前記軸部及び前記ハブ部が焼結金属で一体成形された請求項１のハブ一体軸。
【請求項６】
前記ハブ部の端面がスラスト軸受隙間に面する請求項１〜５何れかのハブ一体軸。
【請求項７】
少なくとも前記軸部の外周面に研削仕上げが施された請求項１〜６何れかのハブ一体軸。
【請求項８】
前記ハブ部の回転体搭載面を基準として、前記軸部の外周面に研削仕上げが施された請求項７のハブ一体軸。
【請求項９】
前記軸部の外周面に、ラジアル軸受隙間の潤滑流体に動圧作用を発生させるラジアル動圧発生部が形成された請求項１〜８何れかのハブ一体軸。
【請求項１０】
前記軸部の外周面に、ラジアル軸受隙間の潤滑流体に動圧作用を発生させるラジアル動圧発生部が転造加工により形成された請求項４または５のハブ一体軸。
【請求項１１】
請求項１〜１０何れかのハブ一体軸と、前記ハブ一体軸の軸部が挿入される軸受部材と、前記軸部の外周面と前記軸受部材の内周面との間のラジアル軸受隙間に生じる潤滑流体の動圧作用で前記軸部を相対回転可能に支持するラジアル軸受部とを備えた流体動圧軸受装置。
【請求項１２】
請求項１１の流体動圧軸受装置を備えたＨＤＤ用スピンドルモータ。
【請求項１３】
請求項１１の流体動圧軸受装置を備えた光ディスク用スピンドルモータ。
【発明の詳細な説明】
【技術分野】
【０００１】
本発明は、ハブ一体軸、これを備えた流体動圧軸受装置、及びスピンドルモータに関する。
【背景技術】
【０００２】
流体動圧軸受装置は、軸受部材の内周面と軸部の外周面との間のラジアル軸受隙間に生じる潤滑油の動圧作用により、軸部を相対回転自在に支持するものである。流体動圧軸受装置は、優れた回転精度および静粛性を有するため、例えば、各種ディスク駆動装置（ＨＤＤの磁気ディスク駆動装置や、ＣＤ−ＲＯＭ等の光ディスク駆動装置等）のスピンドルモータ用、レーザビームプリンタ（ＬＢＰ）のポリゴンスキャナモータ用、あるいはプロジェクタのカラーホイールモータ用として好適に使用されている。
【０００３】
例えばＨＤＤ用スピンドルモータや光ディスク用スピンドルモータに組み込まれる流体動圧軸受装置では、軸部材に固定されたロータハブに回転体（磁気ディスクあるいは光ディスク）が搭載される。このようなロータハブは、棒材からの削り出し（例えば特許文献１参照）や、鍛造加工（例えば特許文献２参照）で製作されていた。
【先行技術文献】
【特許文献】
【０００４】
【特許文献１】特開２００６−２２６５２３号公報
【特許文献２】特開２００９−２６４５７１号公報
【発明の概要】
【発明が解決しようとする課題】
【０００５】
しかし、ロータハブを削り出しで作ると、多量の切り屑が発生するため材料の歩留まりが低くなり、加工時間も長くかかってしまう。また、加工量が多いために工具交換頻度も高くなり、設備停止時間が長くなって生産性が低下すると共に工具費用が高くなる。
【０００６】
これに対し、ロータハブを鍛造で製作すれば、切り屑が発生しないため、材料の歩留まりは高められる。しかし、ロータハブは、軸部から外径に突出し、且つ、ディスク等の回転体が搭載される回転体搭載面を有する複雑な形状を成しているため、鍛造で精度良く成形するのは非常に困難である。このため、鍛造を多数回に分けて行う必要があり、加工時間が長くなる。また、ロータハブの回転体搭載面は回転体の回転精度に影響するため、高い寸法精度が要求されるが、鍛造による成形精度はそれ程高くないため、後加工による加工量が多くなる。
【０００７】
本発明の解決すべき課題は、流体動圧軸受装置に組み込まれるロータハブの材料の歩留まり及び生産性を高めることにある。
【課題を解決するための手段】
【０００８】
前記課題を解決するためになされた本発明は、軸部と、軸部から外径に突出して設けられ、軸方向と直交する回転体搭載面を有するハブ部とを備え、軸部の外周面がラジアル軸受隙間に面する流体動圧軸受装置用のハブ一体軸であって、少なくともハブ部が焼結金属で形成されたことを特徴とするものである。
【０００９】
このように、ハブ部を焼結金属で形成することにより、削り出しで製作する場合と比べて、切り屑が発生することが無いため材料の歩留まりが向上すると共に、加工時間が短縮されて生産性が向上する。また、焼結金属製のハブ部は、金属粉末を圧縮成形（型成形）した圧粉体を焼結して得られるため、金属材料を塑性流動させて成形する鍛造加工と比べて成形性が高く、優れた寸法精度が得られる。これにより、後加工が不要となるか、あるいは後加工による加工量を低減できるため、鍛造で成形する場合と比べてもハブ一体軸の生産性が向上する。
【００１０】
ところで、最近、ネットブックに代表されるノートパソコン等の情報機器の薄型化が進み、これらに使用される２．５インチＨＤＤ用のスピンドルモータにも薄型化が要求されている。これに伴い、スピンドルモータに組み込まれる流体動圧軸受装置の小型化（軸方向寸法の縮小）が要求され、その対策としてハブ部が薄肉化される傾向にある。ハブ部を薄肉化すると、軸部材との締結面積が縮小されるため、両者の締結強度不足が問題となる。
【００１１】
上記のような不具合を解消するためには、例えば、軸部とハブ部とを焼結拡散接合により固定すれば良い。具体的には、金属粉末を圧縮成形してハブ部と同形状の圧粉体を形成し、この圧粉体に軸部を圧入して一体化した状態で焼結することにより、ハブ部と軸部とが拡散接合により固定される。拡散接合は、圧入や接着などと比べて高い締結強度を得ることができるため、ハブ部を薄肉化して軸部との締結面積が縮小された場合でも、軸部とハブ部とを十分な強度で固定することができる。
【００１２】
上記のようなハブ一体軸では、軸部とハブ部とで要求される特性が異なる。すなわち、軸部の外周面は、ラジアル軸受隙間に面するため高い寸法精度及び耐摩耗性が要求される。このため、軸部は高硬度の材料で形成することが好ましい。一方、ハブ部は、回転体を固定するクランパ等により曲げ応力が加わることが多く、硬度が高すぎると割れが発生する恐れがあるため、軸部と比べて硬度が若干低い材料で形成することが好ましい。従って、軸部とハブ部とを別体に形成することで、軸部及びハブ部を、それぞれに要求される特性を満たす材料で形成することができる。具体的には、ハブ部を焼結金属で形成する一方で、軸部を機械加工品としたり、あるいは軸部をハブ部とは別体の焼結金属品としたりすることができる。
【００１３】
また、上記の不具合を解消するために、軸部とハブ部とを焼結金属で一体成形しても良い。具体的には、金属粉末を圧縮成形してハブ一体軸と同形状の圧粉体を形成し、この圧粉体を焼結することにより、焼結金属製のハブ一体軸が成形される。この場合、ハブ部と軸部との境界は存在しないため、ハブ部を薄肉化した場合でも軸部との間で十分な締結強度が得られる。
【００１４】
焼結金属製のハブ部の端面がスラスト軸受隙間に面する場合、焼結金属の表面の微小凹部に保持された潤滑流体がスラスト軸受隙間に供給されることで、スラスト軸受隙間を介して対向するハブ部と相手材との潤滑性が向上し、耐摩耗性及び耐焼き付き性が良好となる。
【００１５】
軸部の外周面の面精度はラジアル軸受隙間の精度に直結するため、なるべく高精度に仕上げる必要がある。このため、軸部の外周面には研削仕上げを施すことが好ましい。特に、ハブ部の回転体搭載面を基準として軸部の外周面に研削仕上げを施すと、軸部の外周面に対する回転体搭載面の相対的な位置精度が高められるため、回転体の回転精度の向上が期待できる。
【００１６】
軸部の外周面には、ラジアル軸受隙間の潤滑流体に動圧作用を発生させるラジアル動圧発生部を形成することができる。特に、軸部を焼結金属で形成する場合、軸部の外周面に転造加工によりラジアル動圧発生部を形成すれば、転造加工したときの材料の塑性流動を焼結金属の内部気孔で吸収することができるため、転造加工による軸部表面の盛り上がりが防止され、ラジアル動圧発生部を精度良く形成することができる。
【００１７】
上記のようなハブ一体軸は、ハブ一体軸と、ハブ一体軸の軸部が挿入される軸受部材と、軸部の外周面と軸受部材の内周面との間のラジアル軸受隙間に生じる潤滑流体の動圧作用で軸部を相対回転可能に支持するラジアル軸受部とを備えた流体動圧軸受装置に組み込むことができる。また、このような流体動圧軸受装置は、ＨＤＤ用スピンドルモータや光ディスク用スピンドルモータに組み込むことができる。
【発明の効果】
【００１８】
以上のように、本発明によれば、ハブ部を焼結金属で形成することで、ハブ一体軸の材料の歩留まり及び生産性を高めることができる。
【図面の簡単な説明】
【００１９】
【図１】ＨＤＤ用スピンドルモータの断面図である。
【図２】上記スピンドルモータに組み込まれた流体動圧軸受装置の断面図である。
【図３】（ａ）〜（ｄ）は、上記流体動圧軸受装置に組み込まれた本発明の一実施形態に係るハブ一体軸の製造工程を示す断面図である。
【図４】上記流体動圧軸受装置の軸受スリーブの断面図である。
【図５】上記軸受スリーブの上面図である。
【図６】上記軸受スリーブの下面図である。
【図７】（ａ）〜（ｄ）は、他の実施形態に係るハブ一体軸の製造工程を示す断面図である。
【図８】（ａ）〜（ｃ）は、他の実施形態に係るハブ一体軸の製造工程を示す断面図である。
【発明を実施するための形態】
【００２０】
以下、本発明の実施形態を図面に基づいて説明する。
【００２１】
図１に、例えば２．５インチＨＤＤのディスク駆動装置に用いられるスピンドルモータを示す。このスピンドルモータは、本発明の一実施形態に係るハブ一体軸９を回転自在に支持する流体動圧軸受装置１と、流体動圧軸受装置１が取り付けられたブラケット６と、半径方向のギャップを介して対向させたステータコイル４およびロータマグネット５とを備えている。ステータコイル４はブラケット６に取り付けられ、ロータマグネット５はハブ一体軸９にヨーク１０を介して取り付けられる。ハブ一体軸９には、回転体としてのディスクＤが所定の枚数（図示例では１枚）保持される。ステータコイル４に通電すると、ステータコイル４とロータマグネット５との間の電磁力でロータマグネット５が回転し、これによりハブ一体軸９及びディスクＤが一体となって回転する。
【００２２】
流体動圧軸受装置１は、図２に示すように、軸部２及びハブ部３を有するハブ一体軸９と、ハブ一体軸９を回転自在に支持する軸受部材とで構成される。本実施形態では、ハブ一体軸９の軸部２及びハブ部３が別体に形成される。また、本実施形態では、軸受部材が、内周にハブ一体軸９の軸部２を挿入した軸受スリーブ８と、内周に軸受スリーブ８を保持する有底筒状のハウジング７とで構成される。ハブ一体軸９の軸部２の下端には、抜け止め部材１１が設けられる。尚、以下では、説明の便宜上、軸方向でハウジング７の開口側を上側、閉塞側を下側とする。
【００２３】
軸部２は、外径が２〜４ｍｍ程度の略円筒状に形成される。本実施形態では、軸部２は金属（溶製材、例えば鉄系金属、特にステンレス鋼）の機械加工（例えば旋削加工）により形成される。軸部２は、凹凸の無いストレートな円筒面状の大径外周面２ａと、大径外周面２ａの上側に設けられた小径外周面２ｂと、これらの間に形成された軸方向と直交する肩面２ｃとを有する。軸部２の大径外周面２ａは、ラジアル軸受隙間に面するラジアル軸受面として機能する。軸部２の軸心には軸方向の貫通穴２ｄが設けられ、貫通穴２ｄの内周面にはネジ溝が形成される。
【００２４】
ハブ部３は、軸部２の上端部から外径に延び、軸方向と直交する回転体搭載面を備えている。本実施形態のハブ部３は、ハウジング７の開口部を覆う円盤部３ａと、円盤部３ａの外径端から軸方向下方に延びた円筒部３ｂと、円筒部３ｂの下端部からさらに外径に延びた鍔部３ｃとで構成される。円盤部３ａの下側端面３ａ１は、スラスト軸受隙間に面するスラスト軸受面として機能する。鍔部３ｃの上側端面には、回転体搭載面としてのディスク搭載面３ｄが形成され、円筒部３ｂの外周面には、ディスク嵌合面３ｅが形成される。ディスクＤをディスク嵌合面３ｅに嵌合すると共にディスク搭載面３ｄの上に載置し、この状態で図示しないクランパによってディスクＤの上面を押さえてディスク搭載面３ｄ上に押し付けることにより、ディスクＤがハブ部３に保持される。軸部２の貫通穴２ｄの上部は、クランパを固定するためのネジ穴として機能する。
【００２５】
ハブ部３は、焼結金属（例えば鉄を主成分とする焼結金属）で形成される。具体的には、まず、図３（ａ）に示すように、金属粉末を圧縮成形してハブ部３と同一形状の円盤部３ａ’、円筒部３ｂ’、及び鍔部３ｃ’を有するハブ圧粉体３’を形成する。そして、図３（ｂ）に示すように、ハブ圧粉体３’の内周面３ａ３’に軸部２の小径外周面２ｂを軽圧入すると共に、ハブ圧粉体３’の円盤部３ａ’の下側端面３ａ１’を軸部２の肩面２ｃに当接させ、軸部２とハブ圧粉体３’とを一体化する。この一体品を焼結炉に投入し、所定の焼結温度で加熱することにより（図３（ｃ）参照）、ハブ圧粉体３’が焼結されてハブ部３が形成されると共に、ハブ部３の内周面３ａ３と軸部２の小径外周面２ｂとが拡散接合される。これにより、軸部２とハブ部３とが焼結拡散接合により固定されたハブ一体軸９が得られる（図３（ｄ）参照）。このように、軸部２とハブ部３とを焼結拡散接合で固定することで、ハブ部３を薄肉化した場合（例えば肉厚を１ｍｍ以下とした場合）でも、十分な締結強度を得ることができる。
【００２６】
ところで、上記のように軸部２をハブ圧粉体３’に圧入する際、両者の嵌合面の圧力を大きくすれば、すなわち、軸部２の小径外周面２ｂとハブ圧粉体３’の内周面３ａ３’との圧入代を大きくすれば、その後の軸部２とハブ部３との拡散接合による締結強度を高めることができる。しかし、ハブ圧粉体３’は、焼結前の強度が低い状態であるため、軸部２との圧入代を大きくし過ぎるとハブ圧粉体３’に変形や損傷が生じる恐れがある。特に、ハブ部３を薄肉化した場合、圧入によりハブ圧粉体３’に変形や損傷が生じる恐れが高い。従って、軸部２とハブ圧粉体３’との圧入代は、ハブ圧粉体３’に変形や損傷が生じることなく、且つ、軸部２とハブ部３との拡散接合により十分な締結強度が得られるように設定され、本実施形態では圧入代が５〜１５μｍの範囲内（例えば１０μｍ程度）に設定される。
【００２７】
また、ハブ部３は、流体動圧軸受装置１の内部に満たされた潤滑流体（本実施形態では潤滑油）と接触するため、焼結金属の内部気孔を介して潤滑油が外部に漏れだすことを防止する必要がある。例えば、焼結金属の密度を高めて内部気孔が全て独立気孔となるようにしたり、ハブ部３の表面（例えば潤滑油と接触する面、特にスラスト軸受面）に研磨やコーティング等の封孔処理を施したりすることで、油漏れを防止することができる。
【００２８】
また、ハブ一体軸９を形成した後、特に高精度が要求される面に研削仕上げを施してもよい。本実施形態では、軸部２の大径外周面２ａ（ラジアル軸受面）に研削仕上げが施される。これに加えて、円盤部３ａの下側端面３ａ１（スラスト軸受面）や、スラスト軸受隙間の精度に影響する軸部２の下端面２ｅに研削仕上げを施しても良い。さらには、ハブ部３のディスク搭載面３ｄ及びディスク嵌合面３ｅに研削仕上げを施してもよい。本実施形態では、まず、ハブ部３のディスク搭載面３ｄ及びディスク嵌合面３ｅに研削仕上げを施し、その後、これらの研削仕上げされた面を基準として（例えば、研削仕上げされた面に治具を当接させてハブ一体軸９を回転させながら）、軸部２の大径外周面２ａ及び下端面２ｅと円盤部３ａの下側端面３ａ１とに研削仕上げが施される。これにより、ラジアル軸受面及びスラスト軸受面に対するディスク搭載面３ｄ及びディスク嵌合面３ｅの位置精度が高精度に設定されるため、ディスクＤの回転精度が高められる。
【００２９】
このようにハブ一体軸９のハブ部３に研削仕上げを施す場合でも、焼結金属製のハブ部３が高い寸法精度で成形されているため、研削仕上げによる加工量が抑えられ、加工時間の短縮、及び工具コストの低減が図られる。
【００３０】
抜け止め部材１１は金属や樹脂で形成され、円盤形状のフランジ部１１ａと、フランジ部１１ａの軸心から上方に延びた固定部１１ｂとを有する。固定部１１ｂの外周にはネジ溝が形成され、軸部２の貫通穴２ｄの内周面に形成されたネジ穴の下端にネジ固定される。フランジ部１１ａは軸部２の大径外周面２ａよりも外径に突出し、その上側端面１１ａ１が軸部２の下端面２ｅと当接している。フランジ部１１ａは、軸受スリーブ８の下側端面８ｃとハウジング７の底部７ｂの上側端面７ｂ１との軸方向間に配される。軸部２の下端に固定されたフランジ部１１ａと軸受スリーブ８とが軸方向で係合することにより、軸部２の軸受スリーブ８からの抜け止めが行われる。
【００３１】
フランジ部１１ａの上側端面１１ａ１は、スラスト軸受隙間に面するスラスト軸受面として機能する。軸部２の下端面２ｅは研削仕上げにより高精度な平坦面とされているため、フランジ部１１ａの上側端面１１ａ１が軸部２の下端面２ｅの全面と良好に密着し、これにより、軸部２に対してフランジ部１１ａを高精度に位置決めすることができる。また、フランジ部１１ａの上側端面１１ａ１と軸部２の下端面２ｅとを全周で密着させることにより、軸部２の貫通穴２ｄへの潤滑油の侵入を抑えることができるため、ハウジング７の内部に満たされた潤滑油が貫通穴２ｄを介して外部に漏れだす恐れを低減できる。
【００３２】
軸受スリーブ８は、金属や樹脂で円筒状に形成され、本実施形態では、例えば銅を主成分とする焼結金属で形成される。軸受スリーブ８の内周面８ａは、ラジアル軸受隙間に面するラジアル軸受面として機能する。この面には、図４に示すように、ラジアル動圧発生部として、例えば軸方向に離隔した２つの領域にヘリングボーン形状の動圧溝８ａ１，８ａ２がそれぞれ形成される（クロスハッチングは丘部）。図示例では、上側の動圧溝８ａ１は軸方向非対称に形成されており、具体的には、軸方向中央部ｍより上側の領域の軸方向寸法Ｘ１が、下側の領域の軸方向寸法Ｘ２よりも大きくなっている（Ｘ１＞Ｘ２）。下側の動圧溝８ａ２は軸方向対称に形成されている。軸受スリーブ８の外周面８ｄには、軸方向溝８ｄ１が軸方向全長にわたって形成され、例えば３本の軸方向溝８ｄ１が円周方向に等配される。
【００３３】
軸受スリーブ８の上側端面８ｂ及び下側端面８ｃは、それぞれスラスト軸受隙間に面するスラスト軸受面として機能する。これらの面には、図５及び図６に示すように、それぞれスラスト動圧発生部として、例えばポンプインタイプのスパイラル形状の動圧溝８ｂ１，８ｃ１が形成される（クロスハッチングは丘部）。軸受スリーブ８の外周面８ｄには、軸方向溝８ｄ１が形成される。軸方向溝８ｄ１の本数は任意であり、例えば３本の軸方向溝８ｄ１が円周方向等間隔に配される。
【００３４】
ハウジング７は、金属や樹脂で形成され、本実施形態では例えば樹脂の射出成形で形成される。ハウジング７は、図２に示すように、側部７ａ及び底部７ｂを一体に有する有底円筒状に形成される。側部７ａの内周面７ａ１は、ストレートな円筒面状に形成される。側部７ａの外周面の上端には、図２に示すように、上方に向かって漸次拡径するテーパ状のシール面７ａ３が形成される。このシール面７ａ３は、ハブ部３の円筒部３ｂの内周面３ｂ１との間に、上方に向けて半径方向寸法が漸次縮小した環状のシール空間Ｓを形成する。シール空間Ｓは、ハブ一体軸９の回転時、ハブ部３の円盤部３ａの下側端面３ａ１とハウジング７の上端面７ａ２との間の隙間を介して、第１のスラスト軸受部Ｔ１のスラスト軸受隙間の外径側、及び、軸方向溝８ｄ１の上端と連通している。このシール空間Ｓの毛細管力により、ハウジング７の内部に充満された潤滑油の漏れ出しを防止する。
【００３５】
上記の部材からなる流体動圧軸受装置１は、以下のようにして組み立てることができる。まず、軸受スリーブ８の内周にハブ一体軸９の軸部２を挿入し、この状態で軸部２の貫通穴２ｄの下端に抜け止め部材１１の固定部１１ｂをネジ固定して仮アッシ品を構成する。このとき、フランジ部１１ａの上側端面１１ａ１と軸部２の下端面２ｅとを当接させることにより、フランジ部１１ａの軸部２に対する位置決めが行われる。この仮アッシ品の状態で、ハブ部３の円盤部３ａの下側端面３ａ１とフランジ部１１ａの上側端面１１ａ１との間の軸方向寸法Ｌ２（図２参照）が決定されるため、この軸方向寸法Ｌ２と、軸受スリーブ８の両端面８ｂ，８ｃ間の軸方向寸法Ｌ１との差（Ｌ２−Ｌ１）により、第１及び第２スラスト軸受部Ｔ１，Ｔ２のスラスト軸受隙間の合計量が設定される。
【００３６】
このとき、ハブ一体軸９の軸部２の下端面２ｅ及びハブ部３の円盤部３ａの下側端面３ａ１が、何れもディスク搭載面３ｄを基準として研削仕上げが施されているため、これらの間の軸方向寸法は高精度に設定されている。従って、軸部２の下端面２ｅにフランジ部１１ａの上側端面１１ａ１を当接させることで、フランジ部１１ａの上側端面１１ａ１とハブ部３の円盤部３ａの下側端面３ａ１との軸方向寸法Ｌ２が高精度に設定される。一方、軸受スリーブ８は、成形性に優れた焼結金属で形成されるため、両端面８ｂ，８ｃの間の軸方向寸法Ｌ１は高精度に設定される。従って、これらの軸方向寸法の差（Ｌ２−Ｌ１）で設定される第１及び第２スラスト軸受部Ｔ１，Ｔ２のスラスト軸受隙間の合計量が高精度に設定される。
【００３７】
こうして、スラスト軸受隙間が設定された仮アッシ品の軸受スリーブ８をハウジング７の内周に挿入し、軸受スリーブ８の外周面８ｄをハウジング７の内周面７ａ１に隙間接着、圧入、接着剤介在下の圧入等により固定する。そして、軸受スリーブ８の内部気孔を含めたハウジング７の内部の空間に潤滑油を充満させることにより、図２に示す流体動圧軸受装置１が完成する。このとき、油面はシール空間Ｓの内部に保持される。
【００３８】
ハブ一体軸９が回転すると、軸受スリーブ８の内周面８ａと軸部２の大径外周面２ａとの間にラジアル軸受隙間が形成されると共に、ラジアル動圧発生部（動圧溝８ａ１，８ａ２）により上記ラジアル軸受隙間に満たされた潤滑油の圧力が高められ、この圧力（動圧作用）によりハブ一体軸９をラジアル方向に回転自在に非接触支持するラジアル軸受部Ｒ１，Ｒ２が構成される。
【００３９】
これと同時に、ハブ部３の円盤部３ａの下側端面３ａ１と軸受スリーブ８の上側端面８ｂとの間、及び、フランジ部１１ａの上側端面１１ａ１と軸受スリーブ８の下側端面８ｃとの間にそれぞれスラスト軸受隙間が形成されると共に、スラスト動圧発生部（動圧溝８ｂ１，８ｃ１）により各スラスト軸受隙間に満たされた潤滑油の圧力が高められ、この圧力（動圧作用）によりハブ一体軸９をスラスト方向一方（持ち上げる方向）に回転自在に非接触支持する第１のスラスト軸受部Ｔ１と、ハブ一体軸９をスラスト方向他方（押し下げる方向）に回転自在に非接触支持する第２のスラスト軸受部Ｔ２とが構成される。
【００４０】
このとき、軸受スリーブ８が焼結金属で形成されているため、軸受スリーブ８の内部気孔に含浸された潤滑油が内周面８ａ及び上下端面８ｂ，８ｃからラジアル軸受隙間及びスラスト軸受隙間に供給され、ラジアル軸受部Ｒ１，Ｒ２及びスラスト軸受部Ｔ１，Ｔ２における潤滑性が高められる。また、ハブ部３が焼結金属で形成されているため、ハブ部３の内部気孔に含浸された潤滑油がスラスト軸受隙間に供給される。尚、たとえハブ部３の表面に封孔処理が施されている場合でも、通常、ハブ部３の表面は完全に平滑化されることはなく、表面に無数の微小凹部が形成されるため、この微小凹部に保持された潤滑油がスラスト軸受隙間に供給される。これにより、第１スラスト軸受部Ｔ１における潤滑性がより一層高められ、ハブ部３及び軸受部材（本実施形態では軸受スリーブ８）の耐摩耗性や耐焼き付き性がさらに向上する。特に、ハブ部３に加わる下向きの負荷が大きい場合（例えば複数枚のディスクＤが搭載される場合）は、上記のように第１スラスト軸受部Ｔ１のスラスト軸受隙間を介して対向するハブ部３及び軸受スリーブ８を何れも焼結金属製として潤滑性を高めることが有効となる。
【００４１】
また、軸受スリーブ８の外周面８ｄに形成された軸方向溝８ｄ１により、潤滑油が流通可能な連通路が形成される。この連通路により、ハウジング７の内部に満たされた潤滑油に局部的な負圧が発生する事態を防止できる。特に本実施形態では、図３に示すように、軸受スリーブ８の内周面８ａに形成された上側の動圧溝８ａ１が軸方向非対称な形状に形成されているため、ハブ一体軸９の回転に伴ってラジアル軸受隙間の潤滑油が下方に押し込まれ、上記の連通路を介して潤滑油が循環し、これにより局部的な負圧の発生を確実に防止できる。
【００４２】
本発明は、上記の実施形態に限られない。以下、本発明の他の実施形態を説明するが、上記の実施形態と同様の機能を有する箇所には同一の符号を付して重複説明を省略する。
【００４３】
上記の実施形態では、軸部２が溶製材の機械加工で形成された場合を示したが、これに限らず、例えば図７に示すように、軸部２を、ハブ部３とは別体の焼結金属品としてもよい。この場合、まず、ハブ部３と同一形状のハブ圧粉体３’を形成し（図７（ａ）参照）、このハブ圧粉体３’の内周面３ａ３’に、軸部２と同一形状の軸圧粉体２’の小径外周面２ｂ’を圧入すると共に、ハブ圧粉体３’の円盤部３ａ’の下側端面３ａ１’を軸圧粉体２’の肩面２ｃ’に当接させて一体化する（図７（ｂ）参照）。この一体品を焼結することにより（図７（ｃ）参照）、軸圧粉体２’及びハブ圧粉体３’が焼結されて軸部２及びハブ部３が形成されると同時に、軸部２の小径外周面２ｂとハブ部３の内周面３ａ３とが拡散接合により固定される（図７（ｄ）参照））。軸部２及びハブ部３は、それぞれに要求される特性を満たす焼結材料で形成することができる。例えば、軸部２を銅を主成分とする焼結金属で形成し、ハブ部３を鉄を主成分とする焼結金属で形成することができる。これに限らず、軸部２及びハブ部３を同じ材料で形成してもよい。
【００４４】
また、上記の実施形態では、焼結していないハブ圧粉体３’に軸部２を圧入し（図３参照）、あるいは焼結していない圧粉体３’に焼結していない軸圧粉体２’を圧入している（図７参照）が、これに限られない。例えば、ハブ圧粉体３’や軸圧粉体２’を仮焼結して強度を高めてから圧入して一体化し、この一体品をさらに焼結してもよい（図示省略）。
【００４５】
また、上記の実施形態では、ハブ一体軸９の軸部２とハブ部３とを別体に形成しているが、これに限らず、例えば図８に示すように、軸部２とハブ部３とを焼結金属で一体成形してもよい。この場合、ハブ一体軸９の軸部２及びハブ部３と同一形状の軸部２’及びハブ部３’を有する圧粉体９’を形成し（図８（ａ）参照）、この圧粉体９’を焼結することにより（図８（ｂ）参照）、軸部２及びハブ部３を有する焼結金属製のハブ一体軸９が一体成形される（図７（ｄ）参照））。この場合、軸部２及びハブ部３は同一材料で形成されるため、必要に応じて、ハブ一体軸９に表面硬化処理やコーティング処理を施してもよい。例えば、軸部２の大径外周面２ａ（ラジアル軸受面）や、ハブ部３の円盤部３ａの下側端面３ａ１（スラスト軸受面）に、表面硬化処理等を施してもよい。
【００４６】
また、上記の実施形態では、ラジアル動圧発生部（動圧溝８ａ１，８ａ２）が軸受スリーブ８の内周面８ａに形成される場合を示したが、これに限らず、例えば軸部２の大径外周面２ａにラジアル動圧発生部を形成してもよい（図示省略）。特に、図７や図８に示すように軸部２を焼結金属で形成する場合、ラジアル動圧発生部を転造加工で形成すれば、転造をしたときの軸部２の材料の塑性流動を焼結金属の内部気孔で吸収することができるため、軸部２の大径外周面２ａが盛り上がらず、ラジアル動圧発生部を精度よく形成することができる。
【００４７】
また、上記の実施形態では、ラジアル動圧発生部としてヘリングボーン形状の動圧溝８ａ１，８ａ２が形成されているが、これに限らず、スパイラル形状等の他の動圧溝、多円弧軸受、ステップ軸受などでラジアル動圧発生部を構成してもよい。あるいは、ラジアル動圧発生部を設けず、軸部２の大径外周面２ａ及び軸受スリーブ８の内周面８ａをいずれも平滑な円筒面としてもよい。
【００４８】
また、上記の実施形態では、スラスト動圧発生部（動圧溝８ｂ１，８ｃ１）が軸受スリーブ８の上側端面８ｂ及び下側端面８ｃに形成されているが、これに限らず、これらとスラスト軸受隙間を介して対向するハブ部３の円盤部３ａの下側端面３ａ１や、抜け止め部材１１のフランジ部１１ａの上側端面１１ａ１にスラスト動圧発生部を形成してもよい。
【００４９】
また、上記の実施形態では、スラスト動圧発生部としてスパイラル形状の動圧溝８ｂ１，８ｃ１で形成されているが、これに限らず、ヘリングボーン形状の動圧溝やステップ軸受などでスラスト動圧発生部を構成してもよい。
【００５０】
また、上記の実施形態では、潤滑流体が潤滑油である場合を示しているが、これに限らず、例えば磁性流体や空気等の流体を使用することも可能である。
【００５１】
また、上記の実施形態では、本発明に係るハブ一体軸９をＨＤＤ用スピンドルモータの流体動圧軸受装置に組み込んだ例を示しているが、これに限られない。例えば、ＣＤやＤＶＤ等の光ディスク用スピンドルモータの流体動圧軸受装置や、ポリゴンスキャナモータの流体動圧軸受装置、あるいはカラーホイールモータの流体動圧軸受装置に本発明のハブ一体軸を適用することもできる。
【符号の説明】
【００５２】
１     流体動圧軸受装置
２     軸部
２’   軸圧粉体
３     ハブ部
３’   ハブ圧粉体
４     ステータコイル
５     ロータマグネット
６     ブラケット
７     ハウジング
８     軸受スリーブ
９     ハブ一体軸
９’   圧粉体
１０   ヨーク
１１   抜け止め部材
Ｄ     ディスク
Ｒ１，Ｒ２    ラジアル軸受部
Ｔ１，Ｔ２    スラスト軸受部
Ｓ     シール空間
【図１】
2012225385.tif 000003
【図２】
2012225385.tif 000004
【図３】
2012225385.tif 000005
【図４】
2012225385.tif 000006
【図５】
2012225385.tif 000007
【図６】
2012225385.tif 000008
【図７】
2012225385.tif 000009
【図８】
2012225385.tif 000010